СПОСОБ ДВУХСТАДИЙНОГО КАЛЬЦИНИРУЮЩЕГО ОБЖИГА ВАНАДИЙСОДЕРЖАЩЕГО МАТЕРИАЛА

1. Способ двухстадийного кальцинирующего обжига ванадийсодержащего материала, включающий: выполнение первой стадии обжига сырья с последующим выполнением второй стадии обжига сырья; при этом температура на первой стадии обжига ниже температуры на второй стадии обжига; температура на первой стадии обжига составляет 750-850°C, а температура на второй стадии обжига составляет 840-900°C; а сырье представляет собой смесь, содержащую ванадийсодержащий материал и кальцийсодержащий материал.
2. Способ по п. 1, в котором температура на первой стадии обжига составляет 800-850°C.
3. Способ по п. 1 или 2, в котором продолжительность первой стадии обжига составляет 90-300 мин, предпочтительно 100-200 мин.
4. Способ по п. 1, в котором температура на второй стадии обжига составляет 860-900°C.
5. Способ по п. 1 или 4, в котором продолжительность второй стадии обжига составляет 60-300 мин, предпочтительно 150-250 мин.
2
5
6. Способ по п. 1, в котором массовое соотношение кальция и ванадия в сырье составляет (0,3-1):1, где количество кальция рассчитывается в СаО, а количество ванадия рассчитывается в VO.
2
5
7. Способ по п. 6, в котором массовое соотношение кальция и ванадия в сырье составляет (0,5-0,7):1, где количество кальция рассчитывается в СаО, а количество ванадия рассчитывается в VO.8.
Способ по п. 1, в котором 80-100 мас.% ванадийсодержащего материала характеризуются размерами частиц 0,1 мм или меньше, предпочтительно 0,045-0,1 мм.
9. Способ по п. 1, в котором кальцийсодержащий материал представляет собой один или более материалов, выбранных из группы, состоящей из известняка, извести, кальцита и доломита; предпочтительно известняк.
10. Способ по п. 9, в котором 80-100 мас.% кальцийсодержащего материала характеризуются размерами частиц 0,18 мм или меньше, предпочтительно 0,045-0,18 мм.